(57)【要約】【課題】中毛ローラー等のローラーを用いたローラー塗布時における施工性が良好な水性塗料組成物を提供する。【解決手段】（ａ）合成樹脂エマルション、（ｂ）平均粒子径が０.３〜３ｍｍの雲母、及び（ｃ）平均粒子径が０.１〜０.５ｍｍである炭酸カルシウムを含み、（ａ）成分中の固形分１００質量部に対し、（ｂ）成分の含有量が３〜３０質量部であり、（ｃ）成分の含有量が２０〜１００質量部であり、Ｂ形粘度計で回転数２０ｒｐｍ、塗料温度２５℃の条件下で測定した粘度が１,０００〜１００,０００ｍＰａ・ｓであり、Ｔｉ値（塗料温度２５℃で回転数２ｒｐｍにおける粘度／塗料温度２５℃で回転数２０ｒｐｍにおける粘度）が２〜８である水性塗料組成物。【選択図】なし【特許請求の範囲】
【請求項１】
（ａ）合成樹脂エマルション、
（ｂ）平均粒子径が０.３〜３ｍｍの雲母、及び
（ｃ）平均粒子径が０.１〜０.５ｍｍである炭酸カルシウム
を含み、
（ａ）成分中の固形分１００質量部に対し、（ｂ）成分の含有量が３〜３０質量部であり、（ｃ）成分の含有量が２０〜１００質量部であり、
Ｂ形粘度計で回転数２０ｒｐｍ、塗料温度２５℃の条件下で測定した粘度が１,０００〜１００,０００ｍＰａ・ｓであり、
Ｔｉ値（塗料温度２５℃で回転数２ｒｐｍにおける粘度／塗料温度２５℃で回転数２０ｒｐｍにおける粘度）が２〜８である水性塗料組成物。
【請求項２】
前記合成樹脂エマルションが、下記式（１）で表されるアルコキシ基又は水酸基含有有機シラン化合物又はその縮合物、及び／又はフッ素樹脂を含むエマルションである請求項１記載の水性塗料組成物。
【化１】
2019135282.tif 000008
（式中、Ｒ1は、水素原子又はアルキル基であり、Ｒ2〜Ｒ4は、それぞれ独立に、水素原子、−ＯＲ1、アルキル基又はアリール基である。）
【請求項３】
更に、（ｄ）増粘剤を含む請求項１又は２記載の水性塗料組成物。
【請求項４】
中毛ローラー塗布用である請求項１〜３のいずれか１項記載の水性塗料組成物。
【発明の詳細な説明】
【技術分野】
【０００１】
本発明は、水性塗料組成物に関する。
【背景技術】
【０００２】
建築物や構築物の内外壁に着色された骨材を含む水性塗料を塗布する方法として、専用の吹付けガンを使用した吹付け塗布が使用されている。吹付け塗布は、施工が早いといったメリットがあるが、塗料の飛散が多いため塗料の無駄が多い、塗装に技術力が必要である等のデメリットがある。
【０００３】
また、前記水性塗料を塗布する方法として、中毛ローラー等のローラーを用いたローラー塗布が挙げられる。ローラー塗布は、厚く塗りやすい、塗料の無駄が少ない等のメリットがあるが、例えば中毛ローラーを用いる場合は、毛に骨材が絡まり、塗布時の施工性が悪く、均一な塗膜が形成されない等の問題があった。
【先行技術文献】
【特許文献】
【０００４】
【特許文献１】特開２００５−１７９５７３号公報
【発明の概要】
【発明が解決しようとする課題】
【０００５】
本発明は、このような事情に鑑みてなされたものであり、中毛ローラー等のローラーを用いたローラー塗布時における施工性が良好な、着色された骨材を含む水性塗料組成物を提供することを目的とする。
【課題を解決するための手段】
【０００６】
本発明者らは、前記目的を達成するために鋭意検討を重ねた結果、合成樹脂エマルション、所定の平均粒子径を有する雲母及び炭酸カルシウムを含む水性塗料組成物が、特に中毛ローラー等を用いたローラー塗布時の施工性に優れることを見出し、本発明を完成した。
【０００７】
すなわち、本発明は、下記水性塗料組成物を提供する。
１．（ａ）合成樹脂エマルション、
（ｂ）平均粒子径が０.３〜３ｍｍの雲母、及び
（ｃ）平均粒子径が０.１〜０.５ｍｍである炭酸カルシウム
を含み、
（ａ）成分中の固形分１００質量部に対し、（ｂ）成分の含有量が３〜３０質量部であり、（ｃ）成分の含有量が２０〜１００質量部であり、
Ｂ形粘度計で回転数２０ｒｐｍ、塗料温度２５℃の条件下で測定した粘度が１,０００〜１００,０００ｍＰａ・ｓであり、
Ｔｉ値（塗料温度２５℃で回転数２ｒｐｍにおける粘度／塗料温度２５℃で回転数２０ｒｐｍにおける粘度）が２〜８である水性塗料組成物。
２．前記合成樹脂エマルションが、下記式（１）で表されるアルコキシ基又は水酸基含有有機シラン化合物又はその縮合物、及び／又はフッ素樹脂を含むエマルションである１の水性塗料組成物。
【化１】
2019135282.tif 000002
（式中、Ｒ1は、水素原子又はアルキル基であり、Ｒ2〜Ｒ4は、それぞれ独立に、水素原子、−ＯＲ1、アルキル基又はアリール基である。）
３．更に、（ｄ）増粘剤を含む１又は２の水性塗料組成物。
４．中毛ローラー塗布用である１〜３のいずれかの水性塗料組成物。
【発明の効果】
【０００８】
本発明の水性塗料組成物は、合成樹脂エマルションと、所定の平均粒子径を有する雲母及び炭酸カルシウムとを所定の濃度で含むことで、中毛ローラー等を用いたローラー塗布時の施工性に優れ、均一な塗膜を形成することができる。
【発明を実施するための形態】
【０００９】
本発明の水性塗料組成物は、（ａ）合成樹脂エマルション、（ｂ）平均粒子径が０.３〜３ｍｍの雲母、及び（ｃ）平均粒子径が０.１〜０.５ｍｍである炭酸カルシウムを含むものである。
【００１０】
［（ａ）成分］
（ａ）成分の合成樹脂エマルションは、特に限定されず、有機シラン化合物又はその縮合物を含むエマルション、フッ素樹脂エマルション、アクリル樹脂エマルション、アクリルシリコン樹脂エマルション、アクリルウレタン樹脂エマルション、ウレタン樹脂エマルション等が挙げられる。これらのうち、シリコーン系エマルション、フッ素樹脂エマルションが好ましい。
【００１１】
前記有機シラン化合物又はその縮合物を含むエマルションとしては、下記式（１）で表されるアルコキシ基又は水酸基含有有機シラン化合物又はその縮合物を含むエマルションが好ましい。
【化２】
2019135282.tif 000003
【００１２】
式（１）中、Ｒ1は、水素原子又はアルキル基である。Ｒ2〜Ｒ4は、それぞれ独立に、水素原子、−ＯＲ1、アルキル基又はアリール基である。
【００１３】
前記アルキル基の炭素数は、特に限定されないが、本発明においては、１〜１０が好ましく、１〜５がより好ましい。また、その構造は、直鎖状、分岐状、環状のいずれでもよい。前記アルキル基の具体例としては、メチル基、エチル基、ｎ−プロピル基、ｉ−プロピル基、シクロプロピル基、ｎ−ブチル基、イソブチル基、ｓｅｃ−ブチル基、ｔｅｒｔ−ブチル基、シクロブチル基、ｎ−ペンチル基、シクロペンチル基、ｎ−ヘキシル基、シクロヘキシル基、ｎ−ヘプチル基、ｎ−オクチル基、ｎ−ノニル基、ｎ−デシル基等が挙げられる。
【００１４】
前記アリール基の炭素数は、特に限定されないが、本発明においては、６〜２０が好ましく、６〜１４がより好ましい。前記アリール基の具体例としては、フェニル基、α−ナフチル基、β−ナフチル基、ｏ−ビフェニリル基、ｍ−ビフェニリル基、ｐ−ビフェニリル基、１−アントリル基、２−アントリル基、９−アントリル基、１−フェナントリル基、２−フェナントリル基、３−フェナントリル基、４−フェナントリル基、９−フェナントリル基等が挙げられる。
【００１５】
特に式（１）で表される有機シラン化合物としては、Ｒ1がメチル基であり、Ｒ2〜Ｒ4がそれぞれ独立にメチル基、フェニル基又はメトキシ基である化合物を用いることがより好ましい。
【００１６】
前記有機シラン化合物としては、テトラメトキシシラン、テトラエトキシシラン等のテトラアルコキシシラン；メチルトリメトキシシラン、メチルトリエトキシシラン、メチルトリイソプロポキシシラン等のアルキルトリアルコキシシラン；フェニルトリメトキシシラン、フェニルトリエトキシシラン等のアリールトリアルコキシシランが挙げられる。
【００１７】
前記有機シラン化合物の縮合物としては、例えば、前記有機シラン化合物の単一物又は２種以上の混合物に、水を添加し、(部分)加水分解縮合させて得られたものが挙げられる。前記縮合物の縮合度としては２〜１００の範囲が一般的であり、相溶性の点からは、縮合度が２〜１５である液状のものが好ましい。
【００１８】
前記有機シラン化合物又はその縮合物としては、塗膜の耐候性能及び耐汚染性能の点から、通常Ｓｉ含量の下限が１５質量％のものが用いられるが、好ましくは２０質量％である。一方、Ｓｉ含量の上限については特に限定されないが、一般的に５０質量％程度であり、好ましくは４０質量％、より好ましくは３５質量％である。なお、Ｓｉ含有量は、例えば、特許第４９０６２１９号公報に記載された方法で測定することができる。
【００１９】
また、前記有機シラン化合物又はその縮合物としては、市販品を用いることもでき、その具体例としては、東レ・ダウコーニング(株)製のＤＣ３０７４（Ｓｉ含量２５質量％）及びＳＲ２４０２（Ｓｉ含量３０質量％）、信越化学工業(株)製のＫＲ−５１０（Ｓｉ含量２０.５質量％）、ＫＲ−２１３（Ｓｉ含量１７.７質量％）、ＫＲ−５００（Ｓｉ含量２９.４質量％）、ＫＣ−８９Ｓ（Ｓｉ含量２７.５質量％）、Ｘ−４０−９２２５（Ｓｉ含量３１.３質量％）、Ｘ−４０−９２４６（Ｓｉ含量３３.６質量％）、Ｘ−４０−９２５０（Ｓｉ含量３４.１質量％）、ＫＲ−４０１Ｎ（Ｓｉ含量２６.１質量％）、Ｘ−４０−９２２７（Ｓｉ含量２７.５質量％）、Ｘ−４０−９２４７（Ｓｉ含量２１.５質量％）、ＫＲ−９２１８（Ｓｉ含量１８.７質量％）、Ｘ−４０−２３０８（Ｓｉ含量２３.８質量％）及びＸ−４０−９２３８（Ｓｉ含量２１質量％）等が挙げられる。これらの有機シラン化合物、水、界面活性剤等を混合して撹拌することで、所望のエマルションを製造することができる。
【００２０】
また、有機シラン化合物又はその縮合物を含むエマルションとしては、市販品を使用することができ、例えば、信越化学工業(株)製ＫＭ−９７１７（固形分濃度６０質量％）、旭化成ワッカーシリコーン(株)製ＳＩＬＲＥＳ（商標登録）ＭＰＦ ５２Ｅ（固形分濃度６０質量％、ＪＳＲ(株)製ＳＩＦＣＬＥＡＲ（商標登録）Ｓ−１０１（固形分濃度４０質量％）等が挙げられる。なお、本発明において固形分とは、水以外のすべての成分を表す。
【００２１】
また、前記フッ素樹脂エマルションとしては、例えば、フッ素含有単量体を乳化重合して得られるものや、フッ素含有単量体とこれと重合可能なその他の単量体とを乳化重合して得られるものが挙げられる。
【００２２】
フッ素含有単量体の具体例としては、フッ化ビニリデン、トリフルオロエチレン、テトラフルオロエチレン、ペンタフルオロエチレン、ヘキサフルオロプロピレン等のフルオロオレフィン；トリフルオロエチル(メタ)アクリレート、ペンタフルオロプロピル(メタ)アクリレート、パーフルオロシクロヘキシル(メタ)アクリレート等のフッ素含有(メタ)アクリレート等が挙げられる。フッ素含有単量体と重合可能なその他の単量体の具体例としては、前述したアクリル系単量体やアクリル系単量体と重合可能なその他の単量体が挙げられる。
【００２３】
フッ素樹脂エマルションとしては、市販品を使用することができ、例えば、ダイキン工業(株)製ゼッフル（商標登録）ＳＥ−７００（固形分濃度５０質量％）、ゼッフルＳＥ−３１０（固形分濃度５０質量％）、ゼッフルＳＥ−４０５（固形分濃度５０質量％）、旭硝子(株)製ルミフロン（商標登録）ＦＥ−４３００（固形分濃度５０質量％）、ルミフロンＦＥ−４４００（固形分濃度５０質量％）、ルミフロンＦＥ−４５００（固形分濃度５０質量％）等挙げられる。
【００２４】
前記合成樹脂は、１種単独で使用してもよく、２種以上を組み合わせて使用してもよい。本発明の水性合成樹脂エマルション中、合成樹脂の濃度は、広い範囲から適宜選択できるが、１０〜６０質量％程度とするのが好ましく、３０〜５０質量％程度とするのがより好ましい。
【００２５】
［（ｂ）成分］
（ｂ）成分は、平均粒子径が０.３〜３ｍｍの雲母である。前記雲母の平均粒子径は、０.４〜２.５ｍｍが好ましく、０.５〜２ｍｍがより好ましい。平均粒子径が前記範囲を外れると、ローラー塗布時の施工性が低下する。
【００２６】
前記雲母としては、黒雲母、白雲母、金雲母等の天然雲母、合成雲母、これらを人工的に着色した着色雲母等が挙げられる。前記雲母の形状は、特に限定されないが、施工性の観点から鱗片状が好ましい。
【００２７】
（ｂ）成分の含有量は、（ａ）成分中の固形分１００質量部に対し、３〜３０質量部であるが、５〜２５質量部が好ましく、１０〜２０質量部がより好ましい。（ｂ）成分の含有量が前記範囲を外れると、ローラー塗布時の施工性が低下する。なお、前記雲母としては、市販品を使用し得る。
【００２８】
前記雲母は、１種単独で使用してもよく、２種以上を組み合わせて使用してもよいが、仕上がり性の観点から２種以上を組み合わせて使用することが好ましく、例えば、人工的に着色したものと着色していないものとをそれぞれ１種以上使用したり、異なる色の着色雲母をそれぞれ１種以上使用したりすることができる。
【００２９】
［（ｃ）成分］
（ｃ）成分は、平均粒子径が０.１〜０.５ｍｍである炭酸カルシウムである。前記炭酸カルシウムの平均粒子径は、０.１５〜０.４５ｍｍが好ましく、０.２〜０.４ｍｍがより好ましい。平均粒子径が前記範囲を外れると、ローラー塗布時の施工性が低下する。前記炭酸カルシウムとしては、石灰石を粉砕し、分級精製された重質炭酸カルシウムが好ましい。
【００３０】
（ｃ）成分の含有量は、（ａ）成分中の固形分１００質量部に対し、２０〜１００質量部であるが、３０〜９０質量部が好ましく、５０〜７０質量部がより好ましい。（ｃ）成分の含有量が前記範囲を外れると、ローラー塗布時の施工性が低下する。なお、前記粒状炭酸カルシウムとしては、市販品を使用し得る。前記炭酸カルシウムは、１種単独で使用してもよく、２種以上を組み合わせて使用してもよい。
【００３１】
［（ｄ）成分］
本発明の水性塗料組成物は、必要に応じて、（ｄ）成分として、粘度を調製するために増粘剤を含んでもよい。前記増粘剤としては、水性塗料用として公知のものを使用することができ、その具体例としては、会合型増粘剤、セルロース系増粘剤、(メタ)アクリル酸系増粘剤、ポリウレタン系増粘剤、ポリアクリルアミド系増粘剤、ビニルエーテル系増粘剤、鉱物系増粘剤、多糖類系増粘剤等が挙げられる。
【００３２】
前記増粘剤としては、市販品を使用することができ、例えば、(株)ＡＤＥＫＡ製アデカノール（登録商標）ＵＨシリーズ、サンノプコ(株)製ＳＮシックナーシリーズ、東亞合成(株)製アロン（商標登録）増粘剤シリーズ、ＢＹＫ社製（商標登録）ＯＰＴＩＦＬＯシリーズ等が挙げられる。
【００３３】
前記増粘剤の含有量は、本発明の組成物が後述する粘度やＴｉ値を有する範囲になる限り特に限定されないが、通常、（ａ）成分中の固形分１００質量部に対し、０.３〜１０質量部である。前記増粘剤は、１種単独で使用してもよく、２種以上を組み合わせて使用してもよい。
【００３４】
本発明の水性塗料組成物は、Ｂ形粘度計で回転数２０ｒｐｍ、塗料温度２５℃の条件下で測定した粘度が１,０００〜１００,０００ｍＰａ・ｓであるが、５,０００〜５０,０００ｍＰａ・ｓが好ましく、８,０００〜２０,０００ｍＰａ・ｓがより好ましい。粘度が前記範囲を外れると、ローラー塗布時の施工性が低下する。
【００３５】
また、本発明の水性塗料組成物は、Ｔｉ値（塗料温度２５℃で回転数２ｒｐｍにおける粘度／塗料温度２５℃で回転数２０ｒｐｍにおける粘度）が２〜８であるが、３〜７が好ましく、３〜５がより好ましい。Ｔｉ値が前記範囲を外れると、ローラー塗布時の施工性が低下する。
【００３６】
［その他の成分］
本発明の水性塗料組成物は、更に必要に応じて、可塑剤、防腐剤、防かび剤、防藻剤、消泡剤、レベリング剤、顔料、顔料分散剤、沈降防止剤、たれ防止剤、艶消し剤、紫外線吸収剤、光安定剤、触媒等の各種添加剤を含んでもよい。これらの添加剤としては、従来公知のものを使用することができる。これらの添加剤の含有量は、本発明の組成物の効果を損なわない限り任意であるが、通常、本発明の組成物中０.１〜３０質量％である。
【００３７】
本発明の水性塗料組成物の調製方法としては、特に限定されず、（ａ）成分の合成樹脂エマルションに、（ｂ）成分、（ｃ）成分及び必要に応じてその他の成分を同時に又は任意の順で加え、撹拌し、混合すればよい。
【００３８】
本発明の水性塗料組成物の使用法としては、例えば、基材表面に直接本発明の組成物を塗布し、これを常温にて乾燥する手法が挙げられる。この場合、本発明の組成物の塗布法は、特に限定されず、刷毛塗り、ローラー塗布、吹付け塗布等の公知の手法から適宜選択すればよい。これらのうち、本発明の水性塗料組成物は、短毛ローラー、中毛ローラー、長毛ローラー等を用いたローラー塗布に適しており、特に、中毛ローラーを用いたローラー塗布に好適である。塗布量、塗膜の厚み、乾燥時間等は、基材の材質や被覆品の用途等に応じて適宜なものとすればよい。
【００３９】
本発明の水性塗料組成物を適用できる基材としては、モルタル、コンクリート、木材、石材、金属、プラスチック、ガラス、サイディングボード等が挙げられる。本発明の水性塗料組成物は、建築物や構築物の内外壁塗装に好適に用いることができる。
【実施例】
【００４０】
以下、合成例、実施例及び比較例を挙げて、本発明をより具体的に説明するが、本発明は下記実施例に限定されない。なお、雲母の平均粒子径の測定方法は、以下のとおりである。
【００４１】
（１）雲母の平均粒子径
１５０φＪＩＳ試験篩（目開き０.１５、０.３、０.５、１、１.７、２ｍｍ）を重ね、試料２０ｇを篩振とう機にて３０秒処理した。篩分け後、各篩に残った試料の重量と試料の残った篩の目開きとその上部に重なる篩の目開きの平均を乗したものの和を試料量で除して平均粒子径を算出した。
（２）炭酸カルシウムの平均粒子径
音波振動式ふるい分け測定器（(株)セイシン企業製ロボシフタＲＰＳ−８５型）を用いて測定した粒度分布における重量累積５０％の粒子径を算出し、平均粒子径とした。
【００４２】
［製造例１］有機シラン縮合物含有エマルションの製造
撹拌装置、温度計、冷却管、窒素ガス導入管及び滴下装置を備えた反応器に、メチルエチルケトン４００質量部を仕込み、撹拌しながら８０℃まで昇温した。そこに、メチルメタクリレート２７０質量部、２−エチルヘキシルアクリレート１８５質量部、アクリル酸３０質量部、ジメチルアミノエチルメタクリレート１５質量部、アゾビスイソブチルニトリル４質量部及びメチルエチルケトン１０質量部からなる混合物を、３時間かけて滴下した。滴下終了後、同温度で１時間反応させた。更に、アゾビスイソブチルニトリル１質量部及びメチルエチルケトン９５質量部からなる混合物を１時間かけて滴下した。滴下終了後、同温度で１時間反応させ、固形分濃度５０質量％、粘度３,２００ｍＰａ・ｓ（２５℃）、数平均分子量２０,０００、固形分アミン価１０.６ｍｇＫＯＨ／ｇ、固形分酸価４６.３ｍｇＫＯＨ／ｇの、淡黄色透明な３級アミノ基及びカルボキシル基含有アクリル樹脂溶液（Ａ１）を得た。
【００４３】
アクリル樹脂溶液（Ａ１）とは別に、撹拌装置、温度計、冷却管、窒素ガス導入管及び滴下装置を備えた反応器に、ポリプロピレングリコール（商品名：サンニックスＰＰ−１０００、三洋化成工業（株）製：分子量＝１,０００）５２７.９質量部と１,６−ヘキサメチレンジイソシアネート１７７.８質量部とメチルエチルケトン２００質量部を仕込み、窒素雰囲気下で撹拌しながら８０℃まで昇温し、同温度で６時間以上反応させた。イソシアネート濃度（ＮＣＯ％）が理論量に到達した時点で、更にＮ,Ｎ−ジメチルエタノールアミン９４.３質量部を加えて、赤外吸光度分析でイソシアネート基が消失するまで反応させた。固形分濃度８０質量％、固形分アミン価が７４.２ｍｇＫＯＨ／ｇの３級アミノ基含有のウレタンプレポリマー溶液（Ｂ１）を得た。
【００４４】
撹拌装置、温度計、冷却管及び滴下装置を備えた反応器に、３級アミノ基及びカルボキシル基含有アクリル樹脂溶液（Ａ１）１００質量部とメチルフェニル系アルコキシシラン化合物（商品名：ＤＣ３０７４、東レ・ダウコーニング（株）製）１００質量部とイオン交換水２０質量部を仕込み、撹拌混合した。更に撹拌しながらジブチル錫ラウレート３質量部を仕込み、７０℃まで昇温し、同温度で６時間反応させた。反応後、３５℃まで冷却し、３級アミノ基含有ウレタンプレポリマー（Ｂ１）１７.２質量部、Ｎ,Ｎ−ジメチルエタノールアミン１.９質量部を仕込み、十分に中和してから、イオン交換水２１９.５質量部を仕込み乳化させた。その後、メチルエチルケトン及び反応で生成したメタノールを６０℃、１００Ｔｏｒｒにて除去を行い、有機シラン縮合物含有エマルションＡ（固形分濃度４０.０質量％、Ｓｉ含量１６.８質量％）を製造した。
【００４５】
［実施例１〜７、比較例１〜１２］
［１］水性塗料組成物の調製
下記表１及び表２に記載された組成になるように各成分を混合容器に仕込み、撹拌機で３分間混合し、水性塗料組成物を調製した。なお、表１及び２中、各成分は以下のとおりである。
（ａ）成分：合成樹脂含有エマルション
・有機シラン縮合物含有エマルションＡ：製造例１で製造した有機シラン縮合物含有エマルション
・ＳＥ−７００：ゼッフルＳＥ−７００、ダイキン工業(株)製フッ素樹脂含有エマルション、固形分濃度５０質量％
（ｂ）成分：雲母
・ＳＣ３０白：(株)北斗産業製着色雲母、平均粒子径０.１５ｍｍ
・ＳＣ３０黒：(株)北斗産業製着色雲母、平均粒子径０.１５ｍｍ
・ＳＣ２００白：(株)北斗産業製着色雲母、平均粒子径１.０ｍｍ
・ＳＣ２００黒：(株)北斗産業製着色雲母、平均粒子径１.０ｍｍ
・ＳＣ５００白：(株)北斗産業製着色雲母、平均粒子径４.５ｍｍ
・ＳＣ５００黒：(株)北斗産業製着色雲母、平均粒子径４.５ｍｍ
（ｃ）成分：炭酸カルシウム
・Ｇ−６０：三共精粉(株)製砂状炭酸カルシウム、平均粒子径０.０９ｍｍ
・Ｋ−１：三共精粉(株)製粒状炭酸カルシウム、平均粒子径０.３ｍｍ
・Ｋ−３：三共精粉(株)製粒状炭酸カルシウム、平均粒子径０.７ｍｍ
（ｄ）成分：増粘剤
・ＵＨ−７５２：アデカノールＵＨ−７５２、(株)ＡＤＥＫＡ製、高分子型特殊ノニオン系界面活性剤
【００４６】
【表１】
2019135282.tif 000004
【００４７】
【表２】
2019135282.tif 000005
【００４８】
［２］水性塗料組成物の評価
各実施例及び比較例で調製した水性塗料組成物について、以下の評価を行った。結果を表３及び４に示す。
（１）粘度の測定
粘度は、Brookfield製Viscometer DV-Eを用い、２５℃条件下で２０ｒｐｍ、２ｒｐｍ時の粘度を測定した。また、測定した粘度から下記式によりＴｉを算出した。
Ｔｉ＝２ｒｐｍ時の粘度／２０ｒｐｍ時の粘度
（２）ローラー塗布時の施工性
中毛ローラー（大塚刷毛製造(株)製ＷＡＫＡＢＡ）を用いて塗布量が０.２ｋｇ／ｍ2になるように、フレキシブルボードに塗布し、５０℃で乾燥を行い、塗膜を形成した。ローラー施工性は、以下の基準に従って評価した。
○：施工性に問題がなく、乾燥後、雲母が偏っていない。
△：施工性に問題はないが、乾燥後、雲母が一部偏っている。
×：施工性が悪く、乾燥後、雲母が著しく偏っている。
【００４９】
【表３】
2019135282.tif 000006
【００５０】
【表４】
2019135282.tif 000007